(57)【要約】      （修正有）【課題】高密度光記録媒体、３次元ディスプレイ、ホログラフィック光学素子等への応用可能な高感度かつ高回折効率、低収縮率、乾式処理を両立することができるホログラム記録材料用組成物、ホログラム記録材料及びホログラム記録方法を提供する。【解決手段】光塩基発生剤、塩基増殖剤、増感色素、塩基により重合する化合物およびバインダーを含むホログラム記録材料用組成物。塩基により重合する化合物が、オキシラン構造、オキセタン構造、ビニルエーテル構造のいずれかを有することを特徴とする。【選択図】  なし【特許請求の範囲】
【請求項１】
光塩基発生剤を含むことを特徴とするホログラム記録材料用組成物。
【請求項２】
さらに塩基増殖剤を含むことを特徴とする請求項１のホログラム記録材料用組成物。
【請求項３】
さらに増感色素、塩基により重合する化合物およびバインダーを含むことを特徴とする請求項１または２のホログラム記録材料用組成物。
【請求項４】
光塩基発生剤が下記一般式（１−１）〜（１−４）のいずれかで表されることを特徴とする請求項１〜３記載のホログラム記録材料用組成物。
【化１】
2005017354.tif 000028
一般式（１−１）〜（１−４）中、Ｒ１、Ｒ２、Ｒ１３、Ｒ１４、Ｒ１５はそれぞれ独立に水素原子、アルキル基、アルケニル基、シクロアルキル基、アリール基、ヘテロ環基のいずれかを表し、Ｒ１、Ｒ２は互いに連結して環を形成しても良く、Ｒ１３、Ｒ１４、Ｒ１５は互いに連結して環を形成しても良い。Ｒ３、Ｒ６、Ｒ７、Ｒ９はそれぞれ独立に置換基を表し、Ｒ４、Ｒ５、Ｒ８、Ｒ１０、Ｒ１１はそれぞれ独立に水素原子または置換基を表し、Ｒ１０、Ｒ１１は互いに連結して環を形成しても良い。Ｒ１６、Ｒ１７、Ｒ１８、Ｒ１９はそれぞれ独立にアルキル基またはアリール基を表し、Ｒ１２はアリール基またはヘテロ環基を表す。ｎ１は０または１の整数を表し、ｎ２〜ｎ４はそれぞれ独立に０〜５の整数を表す。
【請求項５】
塩基増殖剤が下記一般式（２）で表されることを特徴とする請求項２〜４のいずれかに記載のホログラム記録材料用組成物。
【化２】
2005017354.tif 000029
一般式（２）中、Ｒ２１、Ｒ２２はそれぞれ独立に水素原子、アルキル基、アルケニル基、シクロアルキル基、アリール基、ヘテロ環基のいずれかを表し、Ｒ２１、Ｒ２２は互いに連結して環を形成しても良く、Ｒ２３、Ｒ２４はそれぞれ独立に水素原子または置換基を表し、Ｒ２３、Ｒ２４は互いに連結して環を形成しても良い。但し、Ｒ２３、Ｒ２４が共に水素原子になることはない。Ｒ２５、Ｒ２６はそれぞれ独立に水素原子または置換基を表す。ｎ５は０または１の整数を表す。
【請求項６】
一般式（２）の塩基増殖剤が一般式（３−１）または（３−２）で表されることを特徴とする請求項５記載のホログラム記録材料用組成物。
【化３】
2005017354.tif 000030
一般式（３−１）、（３−２）中、Ｒ２１、Ｒ２２は一般式（２）と同義である。
【請求項７】
塩基により重合する化合物がオキシラン構造、オキセタン構造、ビニルエーテル構造のいずれかであることを特徴とする請求項３〜７のいずれかに記載のホログラム記録材料用組成物。
【請求項８】
請求項１〜７記載のホログラム記録材料用組成物を有することを特徴とするホログラム記録材料。
【請求項９】
請求項８記載のホログラム記録材料を用いて体積位相型ホログラム記録を行うことを特徴とするホログラム記録方法。
【請求項１０】
請求８記載のホログラム記録材料を用いてホログラム記録を行う際、ホログラム露光した後、湿式処理を行わないことを特徴とするホログラム記録方法。
【請求項１１】
請求項８記載のホログラム記録材料を用いてホログラム記録を行う際、ホログラム露光した後、加熱処理を行うことを特徴とするホログラム記録方法。
【発明の詳細な説明】
【０００１】
【発明の属する技術分野】
本発明は、高密度光記録媒体、３次元ディスプレイ、ホログラフィック光学素子等への応用可能なホログラム記録材料用組成物、ホログラム記録材料及びホログラム記録方法に関するものである。
【０００２】
【従来の技術】
ホログラム作製に関する一般的原理は、いくつかの文献や専門書、たとえば「ホログラフィックディスプレイ」（辻内順平編、産業図書［非特許文献１］）２章に記載されている。これらによれば、２光束のコヒーレントなレーザー光の一方を記録対象物に照射し、それからの全反射光を受け取れる位置に感光性のホログラム記録材料が置かれる。ホログラム記録材料には、対象物からの反射光の他に、もう一方のコヒーレントな光が、対象物に当たらずに直接照射される。対象物からの反射光を物体光、また直接記録材料に照射される光を参照光といい、参照光と物体光との干渉縞が画像情報として記録される。次に、処理された記録材料に参照光と同じ光（再生照明光）を照射すると、記録の際に対象物から記録材料に最初に到達した反射光の波面を再現するようにホログラムによって回折され、その結果、対象物の実像とほぼ同じ物体像を３次元的に観測することができる。
【０００３】
参照光と物体光を同じ方向からホログラム記録材料に入射させて形成されるホログラムを透過型ホログラムと呼ぶ。干渉縞は記録材料膜面方向に垂直または垂直に近い形で１ｍｍに１０００〜３０００本程度の間隔で形成される。
一方、互いにホログラム記録材料の反対側から入射させて形成したホログラムを、一般に反射型ホログラムと呼ぶ。干渉縞は記録材料膜面方向に平行または平行に近い形で１ｍｍに３０００〜７０００本程度の間隔で形成される。
透過型ホログラムは、例えば特開平６−４３６３４号［特許文献１］などで開示されているような公知の方法によって作成できる。また、反射型ホログラムは、例えば特開平２−３０８２号［特許文献２］、特開平３−５０５８８号［特許文献３］などに開示された公知の方法によって作成できる。
【０００４】
一方、干渉縞間隔に対して膜厚が十分に厚い（通常は干渉縞間隔の５倍以上程度、または１μｍ以上程度の膜厚を言う）ホログラムを体積型ホログラムという。
それに対し膜厚が干渉縞間隔の５倍以下程度または１μｍ以下程度のホログラムを平面型または表面型という。
【０００５】
さらに、色素や銀などの吸収により干渉縞を記録するホログラムを振幅型ホログラムと呼び、表面レリーフまたは屈折率変調により記録するホログラムを位相型ホログラムと呼ぶ。振幅型ホログラムは光の吸収により、光の回折効率または反射効率が著しく低下するため光の利用効率の点で好ましくなく、通常は位相型ホログラムが好ましく用いられる。
【０００６】
従来、ホログラムは３次元立体像の再生が可能であることから、その優れた意匠性、装飾効果から書籍、雑誌等の表紙、ＰＯＰなどのディスプレイ、ギフトなどに利用されている。また特に、偽造防止用のセキュリティ目的としてクレジットカード、紙幣、包装などにも用いられ、現在大きな市場を形成している。
これらのホログラムは平面型の表面レリーフ位相型ホログラムである。通常はフォトレジストにより作成したマスターによりエンボスを作成して大量複製するため、エンボス型ホログラムとも呼ばれる。
しかしながら、表面レリーフ位相型ホログラムでは、フルカラー化、白色再生、高解像化、高回折効率化が困難であり、最近では、それらが可能となる体積位相型ホログラムが注目されてきている。
【０００７】
体積位相型ホログラムでは、ホログラム記録材料中に光学的吸収ではなく屈折率の異なる干渉縞を多数形成することによって、光を吸収することなく光の位相を変調することができる。
特に反射型の体積位相型ホログラムはリップマン型ホログラムとも呼ばれ、ブラック回折による波長選択的反射により、高回折効率にてフルカラー化、白色再生、高解像度化が可能となり、高解像フルカラー３次元ディスプレイの提供が可能となる。
また最近ではその波長選択的反射を生かして、自動車搭載用のヘッドアップディスプレイ（ＨＵＤ）、光ディスク用ピックアップレンズ、ヘッドマウントディスプレイ、液晶用カラーフィルター、反射型液晶反射板等に代表されるホログラム光学素子（ＨＯＥ）に広く実用化されてきている。
他にも例えば、レンズ、回折格子、干渉フィルター、光ファイバー用結合器、ファクシミリ用光偏光器、建築用窓ガラス等に実用または応用が検討されている。
【０００８】
ここで、公知の体積位相型ホログラム記録材料には、ライトワンス方式として重クロム酸ゼラチン方式、漂白ハロゲン化銀塩方式及びフォトポリマー方式などが知られ、リライタブル方式として、フォトリフラクティブ方式及びフォトクロミック高分子方式などが知られる。
【０００９】
しかしこれらの公知の体積位相型ホログラム記録材料において、特に高感度高解像フルカラー３次元ディスプレイ用途においては、求められる要件をすべて満たす材料は未だなく改良が望まれている。
具体的には例えば、重クロム酸ゼラチン方式は高い回折効率と低ノイズ特性という長所を有するが、保存性が極めて悪く、湿式処理が必要で低感度という問題を有する。
漂白ハロゲン化銀方式は高感度という長所を有するが、湿式処理が必要でかつ漂白処理が煩雑であり、耐光性に劣るという問題点を有する。
フォトリフラクティブ材料は書き換え可能という長所を有するが、記録時に高電場印加が必要、記録保存性が悪いという問題点を有する。
アゾベンゼン高分子液晶材料等に代表されるフォトクロミック高分子方式も書き換え可能という長所を有するが、感度が極めて低く記録保存性も悪いという問題点を有する。
【００１０】
そのような中、前述の特許文献１〜３に開示された乾式処理フォトポリマー方式は、高解像、高回折効率、フルカラー、乾式処理を両立できうる方式である。
これらはバインダー、ラジカル重合可能なモノマーおよび光重合開始剤を基本組成とし、屈折率変調を向上させるためにバインダーまたはラジカル重合可能なモノマーのどちらか一方に芳香環または塩素、臭素を有する化合物を用いて屈折率差を持たせる工夫をしている。その結果、屈折率差は、ホログラム露光の際形成される干渉縞の明部にモノマーが、暗部にバインダーが集まりつつ重合が進行することにより形成することができる。
しかしながら、漂白ハロゲン化銀方式に比べると感度が１０００分の１程度であること、回折効率を高めるためには２時間近い加熱定着処理を必要とすること、ラジカル重合であるため、酸素による重合阻害の影響を受け、また露光、定着後記録材料の収縮を伴い、再生時の回折波長及び角度が変化してしまう問題点があり、さらなる改良が望まれている。
【００１１】
ところで、最近の高度情報化社会の流れの中で、インターネット等のネットワークやハイビジョンＴＶが急速に普及している。また、ＨＤＴＶ（Ｈｉｇｈ  Ｄｅｆｉｎｉｔｉｏｎ  Ｔｅｌｅｖｉｓｉｏｎ）の放映も間近にひかえて、民生用途においても１００ＧＢ以上の画像情報を安価簡便に記録するための高密度記録媒体の要求が高まっている。
さらにコンピューター高容量化等の流れの中で、コンピューターバックアップ用途や放送バックアップ用途等の業務用途においても、１ＴＢ程度あるいはそれ以上の大容量の情報を高速かつ安価に記録できる超高密度記録媒体が求められている。
そのような中、ランダムアクセスが不可能な磁気テープ媒体や可換不可能で故障しやすいハードディスクに対し、可換かつランダムアクセス可能で小型、安価な光記録媒体がより注目されてきている。しかしながら、ＤＶＤ−Ｒのような既存の２次元光記録媒体は物理原理上、たとえ記録再生波長を短波長化したとしてもせいぜい５０ＧＢ程度で、将来の要求に対応できる程の充分大きな記録容量が期待できるとは言えない状況である。
【００１２】
そこで、究極の超高密度記録媒体として、膜厚方向に記録を行う３次元光記録媒体が注目されてきている。その有力な方法として２光子吸収材料を用いる方法とホログラフィ（干渉）を用いる方法とがあり、そのため体積位相型ホログラム記録材料は、３次元光記録媒体として、最近俄然注目を集めるようになった。
【００１３】
体積位相型ホログラム記録材料を用いた光記録媒体では、３次元物体から反射する物体光の代わりに、ＤＭＤやＬＣＤといった空間光変調素子（ＳＬＭ）を用いた２次元デジタル情報（信号光と呼ぶ）を数多く記録していく。記録の際、角度多重、位相多重、波長多重、シフト多重などの多重記録を行うため１ＴＢにも達する高容量化が可能となる。また、読み出しには通常ＣＣＤやＣＭＯＳ等を用い、それらの並列書き込み、読み出しにより、１ＧＢにも達する高転送速度化も可能となる。
【００１４】
ところが、ホログラフィックメモリに用いるホログラム記録材料に求められる要件は、下記の如く３次元ディスプレイやＨＯＥ用途よりもさらに厳しいものである。
（１）高感度であること
（２）高解像力を有すること
（３）ホログラムの回折効率が高いこと
（４）記録時の処理が乾式であり迅速であること
（５）多重記録が可能であること
（６）記録後の収縮率が小さいこと
（７）ホログラムの保存性が良いこと
【００１５】
特に、（１）高感度であることに対し、（３）回折効率が高いこと、（４）乾式処理であること、（６）記録後の収縮率が低いこと、（７）保存性が良いこと、は化学的に考えて相反する物性であり、その両立は極めて困難である。
例えば、前述した特許文献１〜３記載のラジカル重合を用いる乾式フォトポリマー方式は、フォトポリマー方式の中では比較的感度が高いものの、収縮率が極めて大きくホログラフィックメモリ用途としては到底使用に耐えるものではない。
また膜が柔らかいため保存性の点でも不足している。
【００１６】
ここで一般に、ラジカル重合に対しカチオン重合、特にエポキシ化合物等の開環を伴うカチオン重合は、重合後の収縮が少なく、また酸素による重合阻害も受けず、剛性のある膜を与える。したがって、ホログラフィックメモリ用途としてはカチオン重合の方が適していると期待される。
例えば、特開平５−１０７９９９号［特許文献４］、特開平８−１６０７８号［特許文献５］等に、カチオン重合性化合物（モノマーまたはオリゴマー）をバインダーの代わりに用い、さらに増感色素、ラジカル重合開始剤、カチオン重合開始剤、ラジカル重合性化合物を組み合わせたホログラム記録材料が開示されている。
また、特表２００１―５２３８４２号［特許文献６］、特表１１−５１２８４７号［特許文献７］等に、ラジカル重合を用いずに、増感色素、カチオン重合開始剤、カチオン重合性化合物及びバインダーのみを用いたホログラム記録材料が開示されている。
これらはラジカル重合を用いた場合に比べて、収縮率の改善が見られるものの、その相反として、感度が低下しており、実用の際には転送速度の点で大きな問題となると考えられる。また回折効率も低下しており、Ｓ／Ｎ比や多重記録の点で問題となると考えられる。特に感度の低下はとりわけ問題であり、ホログラフィックメモリへの応用のためには、高感度が強く望まれている。
【００１７】
ここで、角岡正弘、「日本接着学会誌」、１９９８年、３４巻、３９５頁［非特許文献２］、角岡正弘、「化学工業」１９９９年、５９２頁［非特許文献３］、角岡正弘、「高分子加工」、１９９７年、４６巻、２４２頁［非特許文献４］、Ｍ．Ｓｈｉｒａｉ，Ｍ．Ｔｓｕｎｏｏｋａ，Ｐｒｏｇ．Ｐｏｌｙｍ．Ｓｃｉ．，１９９６年、２１巻、１頁［非特許文献５］、Ｍ．Ｓｈｉｒａｉ，Ｍ．Ｔｓｕｎｏｏｋａ，Ｂｕｌｌ．Ｃｈｅｍ．Ｓｏｃ．Ｊｐｎ．，１９９８年、７１巻、２４８３頁［非特許文献６］、Ｊ．Ｆ．Ｃａｍｅｒｏｎ，Ｊ．Ｍ．Ｊ．Ｆｒｅｃｈｅｔ，ｅｔ．ａｌ．，Ｊ．Ａｍ．Ｃｈｅｍ．Ｓｏｃ．，１９９１年、１１３巻、４３０３頁［非特許文献７］、Ｊ．Ｆ．Ｃａｍｅｒｏｎ，Ｊ．Ｍ．Ｊ．Ｆｒｅｃｈｅｔ，ｅｔ．ａｌ．，Ｊ．Ａｍ．Ｃｈｅｍ．Ｓｏｃ．，１９９６年、１１８巻、１２９２５頁［非特許文献８］に光で塩基を発生する化合物及びそれを用いた光重合について報告されている。
また、Ｍ．Ｍｉｙａｍｏｔｏ，Ｋ．Ｉｃｈｉｍｕｒａ，ｅｔ．ａｌ．，Ａｎｇｅｗ．Ｃｈｅｍ．，２０００年、３９巻、３４２５頁［非特許文献９］、Ｋ．Ａｒｉｍｉｔｓｕ，Ｋ．Ｉｃｈｉｍｕｒａ．ｅｔ．ａｌ．，Ｊ．Ｐｈｏｔｏｐｏｌｙｍｅｒ，Ｓｃｉ．，Ｔｅｃｈｎｏｌ．，２０００年、１３巻、１５７頁［非特許文献１０］、Ｋ．Ａｒｉｍｉｔｓｕ，Ｋ．Ｉｃｈｉｍｕｒａ．ｅｔ．ａｌ．，Ｊ．Ｐｈｏｔｏｐｏｌｙｍｅｒ，Ｓｃｉ．，Ｔｅｃｈｎｏｌ．，１９９９年、１２巻、３１７頁［非特許文献１１］、Ｍ．Ｍｉｙａｍｏｔｏ，Ｋ．Ｉｃｈｉｍｕｒａ，ｅｔ．ａｌ．，Ｊ．Ｐｈｏｔｏｐｏｌｙｍｅｒ，Ｓｃｉ．，Ｔｅｃｈｎｏｌ．，１９９９年、１２巻、３１５頁［非特許文献１２］、には光重合を高感度化するための塩基増殖剤についての報告がある。しかし、これらいずれもホログラム記録材料に実際に応用した報告は一切なされていない。
【００１８】
【非特許文献１】
「ホログラフィックディスプレイ」、辻内順平編、産業図書
【非特許文献２】
角岡正弘、「日本接着学会誌」、１９９８年、３４巻、３９５頁
【非特許文献３】
角岡正弘、「化学工業」１９９９年、５９２頁
【非特許文献４】
角岡正弘、「高分子加工」、１９９７年、４６巻、２４２頁
【非特許文献５】
Ｍ．Ｓｈｉｒａｉ，Ｍ．Ｔｓｕｎｏｏｋａ，Ｐｒｏｇ．Ｐｏｌｙｍ．Ｓｃｉ．，１９９６年、２１巻、１頁
【非特許文献６】
Ｍ．Ｓｈｉｒａｉ，Ｍ．Ｔｓｕｎｏｏｋａ，Ｂｕｌｌ．Ｃｈｅｍ．Ｓｏｃ．Ｊｐｎ．，１９９８年、７１巻、２４８３頁
【非特許文献７】
Ｊ．Ｆ．Ｃａｍｅｒｏｎ，Ｊ．Ｍ．Ｊ．Ｆｒｅｃｈｅｔ，ｅｔ．ａｌ．，Ｊ．Ａｍ．Ｃｈｅｍ．Ｓｏｃ．，１９９１年、１１３巻、４３０３頁
【非特許文献８】
Ｊ．Ｆ．Ｃａｍｅｒｏｎ，Ｊ．Ｍ．Ｊ．Ｆｒｅｃｈｅｔ，ｅｔ．ａｌ．，Ｊ．Ａｍ．Ｃｈｅｍ．Ｓｏｃ．，１９９６年、１１８巻、１２９２５頁
【非特許文献９】
Ｍ．Ｍｉｙａｍｏｔｏ，Ｋ．Ｉｃｈｉｍｕｒａ，ｅｔ．ａｌ．，Ａｎｇｅｗ．Ｃｈｅｍ．，２０００年、３９巻、３４２５頁
【非特許文献１０】
Ｋ．Ａｒｉｍｉｔｓｕ，Ｋ．Ｉｃｈｉｍｕｒａ．ｅｔ．ａｌ．，Ｊ．Ｐｈｏｔｏｐｏｌｙｍｅｒ，Ｓｃｉ．，Ｔｅｃｈｎｏｌ．，２０００年、１３巻、１５７頁
【非特許文献１１】
Ｋ．Ａｒｉｍｉｔｓｕ，Ｋ．Ｉｃｈｉｍｕｒａ．ｅｔ．ａｌ．，Ｊ．Ｐｈｏｔｏｐｏｌｙｍｅｒ，Ｓｃｉ．，Ｔｅｃｈｎｏｌ．，１９９９年、１２巻、３１７頁
【非特許文献１２】
Ｍ．Ｍｉｙａｍｏｔｏ，Ｋ．Ｉｃｈｉｍｕｒａ，ｅｔ．ａｌ．，Ｊ．Ｐｈｏｔｏｐｏｌｙｍｅｒ，Ｓｃｉ．，Ｔｅｃｈｎｏｌ．，１９９９年、１２巻、３１５頁［
【特許文献１】
特開平６−４３６３４号公報
【特許文献２】
特開平２−３０８２号公報
【特許文献３】
特開平３−５０５８８号公報
【特許文献４】
特開平５−１０７９９９号公報
【特許文献５】
特開平８−１６０７８号公報
【特許文献６】
特表２００１―５２３８４２号公報
【特許文献７】
特表１１−５１２８４７号公報
【特許文献８】
特開平９−３４１０６号公報
【特許文献９】
特開平１０−１５０８号公報
【００１９】
【発明が解決しようとする課題】
そこで本発明の目的は、高密度光記録媒体、３次元ディスプレイ、ホログラフィック光学素子等への応用可能な高感度かつ高回折効率、低収縮率、乾式処理を両立することができるホログラム記録材料用組成物、ホログラム記録材料及びホログラム記録方法を提供することである。
【００２０】
【課題を解決するための手段】
発明者らの鋭意検討の結果、本発明の目的は、下記の手段により達成された。
（１）光塩基発生剤を含むことを特徴とするホログラム記録材料用組成物。
（２）さらに塩基増殖剤を含むことを特徴とする（１）記載のホログラム記録材料用組成物。
（３）さらに増感色素、塩基により重合する化合物、およびバインダーを含むことを特徴とする（１）または（２）記載のホログラム記録材料用組成物。
（４）（１）〜（３）にて、光塩基発生剤が下記一般式（１−１）〜（１−４）で表されることを特徴とする（１）〜（３）のいずれかに記載のホログラム記録材料用組成物。
【００２１】
【化４】
2005017354.tif 000002
【００２２】
一般式（１−１）〜（１−４）中、Ｒ１、Ｒ２、Ｒ１３、Ｒ１４、Ｒ１５はそれぞれ独立に水素原子、アルキル基、アルケニル基、シクロアルキル基、アリール基、ヘテロ環基のいずれかを表し、Ｒ１、Ｒ２は互いに連結して環を形成しても良く、Ｒ１３、Ｒ１４、Ｒ１５は互いに連結して環を形成しても良い。Ｒ３、Ｒ６、Ｒ７、Ｒ９はそれぞれ独立に置換基を表し、Ｒ４、Ｒ５、Ｒ８、Ｒ１０、Ｒ１１はそれぞれ独立に水素原子または置換基を表し、Ｒ１０、Ｒ１１は互いに連結して環を形成しても良い。Ｒ１６、Ｒ１７、Ｒ１８、Ｒ１９はそれぞれ独立にアルキル基またはアリール基を表し、Ｒ１２はアリール基またはヘテロ環基を表す。ｎ１は０または１の整数を表し、ｎ２〜ｎ４はそれぞれ独立に０〜５の整数を表す。
（５）一般式（１−１）、（１−２）にて、ｎ１が１であることを特徴とする（４）記載のホログラム記録材料用組成物。
（６）一般式（１−１）、（１−２）にて、Ｒ１、Ｒ２はそれぞれ独立に水素原子、アルキル基、シクロアルキル基のいずれかを表すことを特徴とする（４）、または（５）記載のホログラム記録材料用組成物。
（７）一般式（１−１）にて、Ｒ４、Ｒ５はそれぞれ独立に水素原子、アルキル基、アリール基のいずれかを表すことを特徴とする（４）〜（６）のいずれかに記載のホログラム記録材料用組成物。
（８）一般式（１−１）にて、Ｒ４、Ｒ５はそれぞれ独立に水素原子、メチル基、２−ニトロフェニル基のいずれかを表すことを特徴とする（７）記載のホログラム記録材料用組成物。
（９）一般式（１−１）にて、Ｒ３がニトロ基またはアルコキシ基であることを特徴とする（４）〜（８）のいずれかに記載のホログラム記録材料用組成物。
（１０）一般式（１−１）にて、Ｒ３が２位または２，６位に置換したニトロ基、あるいは３、５位に置換したアルコキシ基のいずれかであることを特徴とする（９）記載のホログラム記録材料用組成物。
（１１）一般式（１−２）にて、Ｒ８が水素原子またはアリール基であることを特徴とする（４）〜（６）のいずれかに記載のホログラム記録材料用組成物。
（１２）一般式（１−２）にて、Ｒ６が３、５位に置換したアルコキシ基であることを特徴とする（４）〜（６）、（１１）のいずれかに記載のホログラム記録材料用組成物。
（１３）一般式（１−３）にて、Ｒ９がアルキル基、アリール基、ベンジル基、アミノ基のいずれかであることを特徴とする（４）記載のホログラム記録材料用組成物。
（１４）一般式（１−３）にて、Ｒ１０、Ｒ１１がそれぞれ独立にアルキル基、アリール基のいずれかであることを特徴とする（４）、または（１３）記載のホログラム記録材料用組成物。
（１５）一般式（１−４）にて、Ｒ１２が下記アリール基またはヘテロ環基であることを特徴とする（４）記載のホログラム記録材料用組成物。
【００２３】
【化５】
2005017354.tif 000003
【００２４】
（１６）一般式（１−４）にて、Ｒ１３、Ｒ１４、Ｒ１５はアルキルであることを特徴とする（４）、または（１５）記載のホログラム記録材料用組成物。
（１７）一般式（１−４）にて、Ｒ１６、Ｒ１７、Ｒ１８は全てフェニル基であり、Ｒ１９はｎ−ブチル基またはフェニル基であることを特徴とする（４）、（１５）、（１６）のいずれかに記載のホログラム記録材料用組成物。
（１８）光塩基発生剤が一般式（１−１）または（１−３）で表されることを特徴とする（４）〜（１０）、（１３）、（１４）のいずれかに記載のホログラム記録材料用組成物。
（１９）光塩基発生剤が一般式（１−１）で表されることを特徴とする（１８）記載のホログラム記録材料用組成物。
（２０）（２）、（４）、または（５）にて、塩基増殖剤が下記一般式（２）で表されることを特徴とする（２）、（３）、または（４）記載のホログラム記録材料用組成物。
【００２５】
【化６】
2005017354.tif 000004
【００２６】
一般式（２）中、Ｒ２１、Ｒ２２はそれぞれ独立に水素原子、アルキル基、アルケニル基、シクロアルキル基、アリール基、ヘテロ環基のいずれかを表し、Ｒ２１、Ｒ２２は互いに連結して環を形成しても良く、Ｒ２３、Ｒ２４はそれぞれ独立に水素原子または置換基を表し、Ｒ２３、Ｒ２４は互いに連結して環を形成しても良い。但し、Ｒ２３、Ｒ２４が共に水素原子になることはない。Ｒ２５、Ｒ２６はそれぞれ独立に水素原子または置換基を表す。ｎ５は０または１の整数を表す。
（２１）一般式（２）にて、ｎ５が１であることを特徴とする（２０）記載のホログラム記録材料用組成物。
（２２）一般式（２）にて、Ｒ２５、Ｒ２６はそれぞれ独立に水素原子またはメチル基を表すことを特徴とする（２０）または（２１）記載のホログラム記録材料用組成物。
（２３）一般式（２）にて、Ｒ２３、Ｒ２４はそれぞれ独立にアリール基またはアリールスルホニル基を表すことを特徴とする（２０）〜（２２）のいずれかに記載のホログラム記録材料用組成物。
（２４）一般式（２）の塩基増殖剤が一般式（３−１）または（３−２）で表されることを特徴とする（２０）〜（２３）のいずれかに記載のホログラム記録材料用組成物。
【００２７】
【化７】
2005017354.tif 000005
【００２８】
一般式（３−１）、（３−２）中、Ｒ２１、Ｒ２２は一般式（２）と同義である。
（２５）一般式（２）、（３−１）、（３−２）にて、Ｒ２１、Ｒ２２はそれぞれ独立に水素原子、アルキル基、シクロアルキル基のいずれかを表すことを特徴とする（２０）〜（２４）のいずれかに記載のホログラム記録材料用組成物。
（２６）一般式（２）の塩基増殖剤が一般式（３−１）で表されることを特徴とする（２０）〜（２５）のいずれかに記載のホログラム記録材料用組成物。
（２７）（３）〜（２６）のいずれかにて、塩基により重合する化合物がオキシラン構造、オキセタン構造、ビニルエーテル構造のいずれかを有することを特徴とする請求項（３）〜（２６）のいずれかに記載のホログラム記録材料用組成物。
（２８）（１）〜（２７）記載のホログラム記録材料用組成物を有することを特徴とするホログラム記録材料。
（２９）（２８）記載のホログラム記録材料を用いて体積位相型ホログラム記録を行うことを特徴とするホログラム記録方法。
（３０）（２８）記載のホログラム記録材料を用いてホログラム記録を行う際、ホログラム露光した後、湿式処理を行わないことを特徴とするホログラム記録方法。
（３１）（２８）記載のホログラム記録材料を用いてホログラム記録を行う際、ホログラム露光した後、加熱処理を行うことを特徴とするホログラム記録方法。
（３２）（２８）〜（３１）のいずれかに記載のホログラム記録材料またはホログラム記録方法を用いる光記録媒体及び光記録媒体への記録方法。
（３３）（２８）〜（３１）のいずれかに記載のホログラム記録材料またはホログラム記録方法を用いる３次元ディスプレイホログラム及び３次元ディスプレイホログラムの製造方法。
（３４）（２８）〜（３１）のいずれかに記載のホログラム記録材料またはホログラム記録方法を用いるホログラフィック光学素子及びホログラフィック光学素子の製造方法。
【００２９】
【発明の実施の形態】
以下に本発明のホログラム記録材料用組成物及びホログラム記録材料について詳しく説明する。
本発明のホログラム記録材料用組成物は、光塩基発生剤を含む。光塩基発生剤は、熱に対しては安定ではあるが、光照射により塩基を発生することができる化合物である。
また本発明のホログラム記録材料用組成物は、好ましくは塩基増殖剤を含む。
本発明において塩基増殖剤は、光塩基発生剤が発生した塩基を増殖して重合を促進し、ホログラム記録材料における感度を向上させる役割を行う。
さらに本発明のホログラム記録材料用組成物は、好ましくは塩基増殖剤を含むが、光塩基発生剤に加えて、より好ましくは、化学作用放射線を吸収して励起状態を生成する増感色素と、塩基により重合する化合物、バインダーを含み、さらに必要により連鎖移動剤、熱安定剤、可塑剤、溶媒等の添加物を用いることができる。
なお本発明において、光塩基発生剤が増感色素としての機能を兼ねても良い。
【００３０】
本発明のホログラム記録材料は好ましくは体積位相型のホログラム記録を行うための記録材料である。体積位相型のホログラム記録とは、先述したように、記録材料の膜面と平行もしくは平行に近い形（反射型）または垂直もしくは垂直に近い形（透過型）で、膜厚方向に１ｍｍに１０００〜７０００本の多数の干渉縞を屈折率変調として記録するものである。
本発明のホログラム記録材料及び組成物においては、塩基により重合する化合物とバインダーの屈折率が異なることが好ましい。また、塩基により重合する化合物はバインダー中を０．０５〜５μｍ程度移動できることが好ましい。
その結果、露光前のホログラム記録材料は塩基により重合する化合物とバインダーの組成比は一定であるが、２光束（物体光（信号光）及び参照光）の化学放射線照射によるホログラム露光の際、形成される干渉縞の明部に塩基により重合する化合物が、暗部にバインダーが集まりつつ重合が進行し、結果として、干渉明部と暗部に屈折率差が生じ、屈折率変調による干渉縞記録が可能となる。
【００３１】
本発明のホログラム記録材料においては、湿式処理を行わないことが好ましい。
また本発明のホログラム記録材料においては、ホログラム露光の後に、光または熱、あるいはその両方により定着工程を行うことが、重合性化合物の重合の完結を促進し、屈折率変調増強による回折効率増加の点でも、膜強化による保存性向上の点でも好ましい。
特に塩基増殖剤を用いる本発明のホログラム記録材料の場合、塩基増殖剤を有効に機能させる点においても定着に加熱処理を用いることが好ましい。
光定着の場合は、ホログラム記録材料全域に紫外光または可視光を全面照射（非干渉露光）する。用いる光源として好ましくは、可視光レーザー、カーボンアーク、高圧水銀灯、キセノンランプ、メタルハライドランプ、蛍光ランプ、タングステンランプなどが挙げられる。
熱定着（加熱処理）の場合は、好ましくは４０℃〜１６０℃、より好ましくは６０℃〜１３０℃にて定着工程を行うことが好ましい。
光定着と熱定着を両方行う際は、光と熱を同時に加えても、光と熱を別々に加えてもよい。
【００３２】
なお、干渉縞記録の際の屈折率変調は０．００１〜０．３であることが好ましく、０．００５〜０．２であることがより好ましい。
【００３３】
ホログラム記録材料の回折効率ηは以下の式で与えられる。
η＝Ｉｄｉｆｆ／Ｉｏ            （式１）
ここでＩｏは入射光強度であり、Ｉｄｉｆｆは回折（透過型）または反射（反射型）された光強度である。回折効率は０〜１００％のいずれかの値を取るが、３０％以上であることが好ましく、６０％以上であることがより好ましく、８０％以上であることが最も好ましい。
【００３４】
本発明に用いる化学作用放射線は好ましくは波長２００〜２０００ｎｍの紫外光、可視光、赤外光のいずれかであり、より好ましくは波長３００〜７００ｎｍの紫外光または可視光であり、さらに好ましくは４００〜７００ｎｍの可視光である。
さらに、本発明の化学作用放射線としては、コヒーレントな（位相及び波長のそろった）レーザー光が好ましい。用いられるレーザーとしては、固体レーザー、半導体レーザー、気体レーザー、液体レーザーのいずれでも良いが、好ましいレーザー光としては例えば、５３２ｎｍのＹＡＧレーザー２倍波、３５５ｎｍのＹＡＧレーザー３倍波、４０５ｎｍのＧａＮレーザー、４８８または５１５ｎｍのＡｒイオンレーザー、６３３ｎｍのＨｅ−Ｎｅレーザー、６４７ｎｍのＫｒイオンレーザー、６９４ｎｍのルビーレーザーや６３６、６３４、５３８、５３４、４４２ｎｍのＨｅ−Ｃｄレーザーなどが挙げられる。
また、ナノ秒やピコ秒オーダーのパルスレーザーを用いることも好ましい。
【００３５】
以下に本発明のホログラム記録材料用組成物の各成分について詳しく説明する。
【００３６】
まず、本発明のホログラム記録材料用組成物において化学作用放射線を吸収して励起状態を生成する増感色素について説明する。
【００３７】
本発明の増感色素としては好ましくは、波長２００〜２０００ｎｍの紫外光、可視光、赤外光のいずれかを吸収して励起状態を生成するものであり、より好ましくは波長３００〜７００ｎｍの紫外光または可視光を吸収して励起状態を生成するものであり、さらに好ましくは４００〜７００ｎｍの可視光を吸収して励起状態を生成するものである。
【００３８】
本発明の増感色素として好ましくはシアニン色素、スクワリリウムシアニン色素、スチリル色素、ピリリウム色素、メロシアニン色素、アリーリデン色素、オキソノール色素、アズレニウム色素、クマリン色素、ケトクマリン色素、スチリルクマリン色素、ピラン色素、キサンテン色素、チオキサンテン色素、フェノチアジン色素、フェノキサジン色素、フェナジン色素、フタロシアニン色素、アザポルフィリン色素、ポルフィリン色素、縮環芳香族系色素、ペリレン色素、アゾメチン色素、アントラキノン色素、金属錯体色素等が挙げられ、より好ましくは、シアニン色素、スクワリリウムシアニン色素、ピリリウム色素、メロシアニン色素、オキソノール色素、クマリン色素、ケトクマリン色素、スチリルクマリン色素、ピラン色素、キサンテン色素、チオキサンテン色素、縮環芳香族系色素等が挙げられる。
その他に「色素ハンドブック」（大河原信他編    講談社    １９８６年）、「機能性色素の化学」（大河原信他編    シーエムシー    １９８１年）、「特殊機能材料」（池森忠三郎他編    シーエムシー    １９８６年）に記載される色素および染料も本発明の増感色素として用いることができる。なお、本発明の増感色素はこれらに限定されるものではなく、可視域の光に対して吸収を示す色素および染料であればどれでも用いることができる。これらの増感剤は、使用目的に応じて光源となる輻射線の波長に合うように選択することができ、用途によっては２種類以上の増感色素を組み合わせて使用しても構わない。
【００３９】
以下に本発明の増感色素の具体的な例を挙げるが、本発明はこれに限定されるわけではない。
【００４０】
【化８】
2005017354.tif 000006
【００４１】
【化９】
2005017354.tif 000007
【００４２】
【化１０】
2005017354.tif 000008
【００４３】
【化１１】
2005017354.tif 000009
【００４４】
【化１２】
2005017354.tif 000010
【００４５】
【化１３】
2005017354.tif 000011
【００４６】
【化１４】
2005017354.tif 000012
【００４７】
【化１５】
2005017354.tif 000013
【００４８】
次に本発明のホログラム記録材料用組成物における光塩基発生剤について説明する。
本発明の光塩基発生剤とは、化学作用放射線を吸収して生成した増感色素の励起状態からエネルギー移動または電子移動（電子を与えるまたは電子を受ける）を行うことにより塩基（ブレンステッド塩基またはルイス塩基）を発生し、塩基により重合する化合物の重合を開始することができる化合物のことである。
本発明の光塩基発生剤は、光によりブレンステッド塩基を発生することが好ましく、有機塩基を発生することがさらに好ましく、有機塩基としてアミン類を発生することが特に好ましい。
【００４９】
本発明の光塩基発生剤として好ましくは、前記一般式（１−１）〜（１−４）で表される。
なお、本発明において、特定の部分を「基」と称した場合には、特に断りの無い限りは、一種以上の（可能な最多数までの）置換基で置換されていても、置換されていなくても良いことを意味する。例えば、「アルキル基」とは置換または無置換のアルキル基を意味する。また、本発明における化合物に使用できる置換基は、置換の有無にかかわらず、どのような置換基でも良い。
また、本発明において、特定の部分を「環」と称した場合、あるいは「基」に「環」が含まれる場合は、特に断りの無い限りは単環でも縮環でも良く、置換されていても置換されていなくても良い。
例えば、「アリール基」はフェニル基でもナフチル基でも良く、置換フェニル基でも良い。
【００５０】
一般式（１−１）または（１−２）にて、Ｒ１、Ｒ２はそれぞれ独立に水素原子、アルキル基（好ましくは炭素原子数（以下Ｃ数という）１〜２０、例えば、メチル、エチル、ｎ−プロピル、イソプロピル、ｎ−ブチル、ｎ−ペンチル、ｎ−オクタデシル、ベンジル、３−スルホプロピル、４−スルホブチル、カルボキシメチル、５−カルボキシペンチル）、アルケニル基（好ましくはＣ数２〜２０、例えば、ビニル、アリル、２−ブテニル、１，３−ブタジエニル）、シクロアルキル基（好ましくはＣ数３〜２０、例えばシクロペンチル、シクロヘキシル）、アリール基（好ましくはＣ数６〜２０、例えば、フェニル、２−クロロフェニル、４−メトキシフェニル、３−メチルフェニル、１−ナフチル、２−ナフチル）、ヘテロ環基（好ましくはＣ数１〜２０、例えば、ピリジル、チエニル、フリル、チアゾリル、イミダゾリル、ピラゾリル、ピロリジノ、ピペリジノ、モルホリノ）のいずれかを表し、より好ましくは水素原子、アルキル基、シクロアルキル基を表し、さらに好ましくは、水素原子、メチル基、エチル基、シクロヘキシル基、またはシクロペンチル基を表す。
Ｒ１、Ｒ２は互いに連結して環を形成しても良く、形成するヘテロ環として好ましくは、ピペリジン環、ピロリジン環、ピペラジン環、モロホリン環、ピリジン環、キノリン環、またはイミダゾール環であり、より好ましくは、ピペリジン環、ピロリジン環、またはイミダゾール環であり、最も好ましくはピペリジン環である。
Ｒ１、Ｒ２のより好ましい組み合わせとしては、Ｒ１が置換しても良いシクロヘキシル基でＲ２が水素原子、Ｒ１が置換しても良いアルキル基でＲ２が水素原子、Ｒ１、Ｒ２が連結してピペリジン環またはイミダゾール環を形成する場合が挙げられる。
【００５１】
一般式（１−１）または（１−２）にて、ｎ１は０または１であり、好ましくは１である。
【００５２】
一般式（１−１）にて、Ｒ３は置換基を表し、置換基として好ましい例は、例えば、アルキル基（好ましくはＣ数１〜２０、例えば、メチル、エチル、ｎ−プロピル、イソプロピル、ｎ−ブチル、ｎ−ペンチル、ベンジル、３−スルホプロピル、４−スルホブチル、カルボキシメチル、５−カルボキシペンチル）、アルケニル基（好ましくはＣ数２〜２０、例えば、ビニル、アリル、２−ブテニル、１，３−ブタジエニル）、シクロアルキル基（好ましくはＣ数３〜２０、例えばシクロペンチル、シクロヘキシル）、アリール基（好ましくはＣ数６〜２０、例えば、フェニル、２−クロロフェニル、４−メトキシフェニル、３−メチルフェニル、１−ナフチル）、ヘテロ環基（好ましくはＣ数１〜２０、例えば、ピリジル、チエニル、フリル、チアゾリル、イミダゾリル、ピラゾリル、ピロリジノ、ピペリジノ、モルホリノ）、アルキニル基（好ましくはＣ数２〜２０、例えば、エチニル、２−プロピニル、１，３−ブタジイニル、２−フェニルエチニル）、ハロゲン原子（例えば、Ｆ、Ｃｌ、Ｂｒ、Ｉ）、アミノ基（好ましくはＣ数０〜２０、例えば、アミノ、ジメチルアミノ、ジエチルアミノ、ジブチルアミノ、アニリノ）、シアノ基、ニトロ基、ヒドロキシル基、メルカプト基、カルボキシル基、スルホ基、ホスホン酸基、アシル基（好ましくはＣ数１〜２０、例えば、アセチル、ベンゾイル、サリチロイル、ピバロイル）、アルコキシ基（好ましくはＣ数１〜２０、例えば、メトキシ、ブトキシ、シクロヘキシルオキシ）、アリールオキシ基（好ましくはＣ数６〜２６、例えば、フェノキシ、１−ナフトキシ）、アルキルチオ基（好ましくはＣ数１〜２０、例えば、メチルチオ、エチルチオ）、アリールチオ基（好ましくはＣ数６〜２０、例えば、フェニルチオ、４−クロロフェニルチオ）、アルキルスルホニル基（好ましくはＣ数１〜２０、例えば、メタンスルホニル、ブタンスルホニル）、アリールスルホニル基（好ましくはＣ数６〜２０、例えば、ベンゼンスルホニル、パラトルエンンスルホニル）、スルファモイル基（好ましくはＣ数０〜２０、例えばスルファモイル、Ｎ−メチルスルファモイル、Ｎ−フェニルスルファモイル）、カルバモイル基（好ましくはＣ数１〜２０、例えば、カルバモイル、Ｎ−メチルカルバモイル、Ｎ、Ｎ−ジメチルカルバモイル、Ｎ−フェニルカルバモイル）、アシルアミノ基（好ましくはＣ数１〜２０、例えばアセチルアミノ、ベンゾイルアミノ）、イミノ基（好ましくはＣ数２〜２０、例えばフタルイミノ）、アシルオキシ基（好ましくはＣ数１〜２０、例えばアセチルオキシ、ベンゾイルオキシ）、アルコキシカルボニル基（好ましくはＣ数２〜２０、例えば、メトキシカルボニル、フェノキシカルボニル）、またはカルバモイルアミノ基（好ましくはＣ数１〜２０、例えばカルバモイルアミノ、Ｎ−メチルカルバモイルアミノ、Ｎ−フェニルカルバモイルアミノ）、であり、より好ましくは、アルキル基、アリール基、ヘテロ環基、ハロゲン原子、アミノ基、シアノ基、ニトロ基、カルボキシル基、スルホ基、アルコキシ基、アルキルチオ基、アリールスルホニル基、スルファモイル基、カルバモイル基、またはアルコキシカルボニル基である。
【００５３】
一般式（１−１）にて、Ｒ３はニトロ基またはアルコキシ基であることがさらに好ましく、ニトロ基またはメトキシ基であることが特に好ましく、ニトロ基であることが最も好ましい。
一般式（１−１）にて、ｎ２は０〜５の整数であり、好ましくは０〜３の整数であり、より好ましくは１または２である。ｎ２が２以上の時、複数のＲ３は同じでも異なっても良く、連結して環を形成しても良く、形成する環として好ましくはベンゼン環、ナフタレン環等が挙げられる。
一般式（１−１）にて、Ｒ３がニトロ基である時、２位または２，６位に置換することが好ましく、Ｒ３がアルコキシ基である時、３、５位に置換することが好ましい。
【００５４】
一般式（１−１）にて、Ｒ４、Ｒ５はそれぞれ独立に水素原子または置換基を表し（好ましい例はＲ３に同じ）、好ましくは、水素原子、アルキル基、アリール基のいずれかを表し、より好ましくは水素原子、メチル基、２−ニトロフェニル基のいずれかを表す。
Ｒ４、Ｒ５のより好ましい組み合わせとしては、Ｒ４、Ｒ５共水素原子、Ｒ４  がメチル基でＲ５が水素原子、Ｒ４、Ｒ５共メチル基、Ｒ４が２−ニトロフェニル基でＲ５が水素原子、等が挙げられ、さらに好ましくはＲ４、Ｒ５共水素原子である。
【００５５】
一般式（１−２）にて、Ｒ６、Ｒ７は置換基を表し（好ましい例はＲ３に同じ）、好ましくは、アルコキシ基、アルキルチオ基、ニトロ基、アルキル基を表し、より好ましくはメトキシ基を表す。
一般式（１−２）にて、ｎ３、ｎ４はそれぞれ独立に０〜５の整数を表し、好ましくは０〜２の整数を表す。ｎ３、ｎ４が２以上の時、複数のＲ６、Ｒ７は同じでも異なっても良く、連結して環を形成しても良く、形成する環として好ましくはベンゼン環、ナフタレン環等が挙げられる。
一般式（１−２）にて、Ｒ６は３、５位に置換したアルコキシ基であることがより好ましく、３、５位に置換したメトキシ基であることがさらに好ましい。
【００５６】
一般式（１−２）にて、Ｒ８は水素原子または置換基を表し（好ましい例はＲ３に同じ）、好ましくは水素原子またはアリール基であり、より好ましくは水素原子である。
【００５７】
一般式（１−３）にて、Ｒ９は置換基を表し、（好ましい例はＲ３に同じ）、好ましくはアルキル基、アリール基、ベンジル基、アミノ基であり、より好ましくは置換しても良いアルキル基（ベンジル基等）、ｔ−ブチル基、フェニル基、置換しても良いアニリノ基、シクロヘキシルアミノ基を表す。
なお、一般式（１−３）で表される化合物はＲ９からポリマー鎖に連結した化合物であっても良い。
【００５８】
一般式（１−３）にて、Ｒ１０、Ｒ１１はそれぞれ独立に水素原子または置換基を表し（好ましい例はＲ３に同じ）、好ましくはアルキル基またはアリール基を表し、より好ましくはメチル基、フェニル基、２−ナフチル基を表す。
Ｒ１０、Ｒ１１は互いに連結して環を形成しても良く、形成する環としては例えばフルオレン環が好ましい。
【００５９】
一般式（１−４）にて、Ｒ１２はアリール基またはヘテロ環基を表し、より好ましくは下記の、アリール基またはヘテロ環基である。
【００６０】
【化１６】
2005017354.tif 000014
【００６１】
一般式（１−４）にて、Ｒ１３、Ｒ１４、Ｒ１５はそれぞれ独立に水素原子、アルキル基、アルケニル基、シクロアルキル基、アリール基、ヘテロ環基（以上好ましい例はＲ１、Ｒ２に同じ）のいずれかを表し、好ましくはアルキル基を表し、より好ましくはブチル基を表す。なお、Ｒ１３、Ｒ１４、Ｒ１５は互いに連結して環を形成しても良く、形成するヘテロ環として好ましくは、ピペリジン環、ピロリジン環、ピペラジン環、モロホリン環、ピリジン環、キノリン環、イミダゾール環であり、より好ましくは、ピペリジン環、ピロリジン環、イミダゾール環である。
【００６２】
一般式（１−４）にて、Ｒ１６、Ｒ１７、Ｒ１８、Ｒ１９はそれぞれ独立にアルキル基またはアリール基を表し、Ｒ１６、Ｒ１７、Ｒ１８はフェニル基であり、Ｒ１９はｎ−ブチル基またはフェニル基であることがより好ましい。
【００６３】
本発明の光塩基発生剤は一般式（１−１）または（１−３）で表されることが好ましく、一般式（１−１）で表されることがより好ましい。
【００６４】
以下に、本発明の光塩基発生剤の好ましい具体例を示すが、本発明はこれに限定されるものではない。
【００６５】
【化１７】
2005017354.tif 000015
【００６６】
【化１８】
2005017354.tif 000016
【００６７】
【化１９】
2005017354.tif 000017
【００６８】
【化２０】
2005017354.tif 000018
【００６９】
なお、これらの光塩基発生剤は単独で用いても、必要に応じて任意の比率で２種以上の混合物として用いてもよい。
【００７０】
次に本発明のホログラム記録材料用組成物において好ましく用いられる塩基増殖剤について述べる。
本発明の塩基増殖剤は、塩基が存在しない場合は安定であるのに対し、塩基が存在すると分解して塩基を放出し、その塩基でまた別の塩基増殖剤を分解させてまた塩基を放出する、というように光塩基発生剤により発生した小量の塩基をトリガーとして塩基を増殖する化合物である。
【００７１】
本発明の塩基増殖剤は好ましくは前記一般式（２）で表される。
【００７２】
一般式（２）中、Ｒ２１、Ｒ２２はそれぞれ独立に水素原子、アルキル基、アルケニル基、シクロアルキル基、アリール基、またはヘテロ環基を表し（以上好ましい例はＲ１、Ｒ２と同じ）、より好ましくは水素原子、アルキル基、またはシクロアルキル基を表し、さらに好ましくは、水素原子、メチル基、エチル基、シクロヘキシル基、またはシクロペンチル基を表す。
Ｒ２１、Ｒ２２は互いに連結して環を形成しても良く、形成するヘテロ環として好ましくは、ピペリジン環、ピロリジン環、ピペラジン環、モロホリン環、ピリジン環、キノリン環、イミダゾール環であり、より好ましくは、ピペリジン環、ピロリジン環、イミダゾール環であり、最も好ましくはピペリジン環である。
Ｒ２１、Ｒ２２のより好ましい組み合わせとしては、Ｒ２１が置換しても良いシクロヘキシル基でＲ２２が水素原子、Ｒ２１が置換しても良いアルキル基でＲ２２が水素原子、Ｒ２１、Ｒ２２が連結してピペリジン環またはイミダゾール環（好ましくはピペリジン環）を形成する場合が挙げられる。
【００７３】
Ｒ２３、Ｒ２４はそれぞれ独立に水素原子または置換基を表し（好ましい例はＲ３に同じ）、好ましくはアリール基またはアリールスルホニル基を表し、より好ましくはアリール基を表す。但し、Ｒ２３、Ｒ２４が共に水素原子になることはない。
Ｒ２３、Ｒ２４は互いに連結して環を形成しても良く、形成する環として好ましくはフルオレン環が挙げられる。
【００７４】
Ｒ２５、Ｒ２６はそれぞれ独立に水素原子または置換基を表し（好ましい例はＲ３に同じ）、好ましくは水素原子またはアルキル基を表し、より好ましくは水素原子またはメチル基を表す。
【００７５】
ｎ５は０または１の整数を表し、好ましくは１を表す。
【００７６】
本発明の塩基増殖剤はより好ましくは一般式（３−１）または（３−２）で表される。
一般式（３−１）、（３−２）中、Ｒ２１、Ｒ２２は一般式（２）と同義である。
【００７７】
本発明の塩基増殖剤は一般式（３−１）で表されることがより好ましい。
【００７８】
以下に本発明の塩基増殖剤の具体例を示すが本発明はこれに限定されるわけではない。
【００７９】
【化２１】
2005017354.tif 000019
【００８０】
なお、本発明の塩基増殖剤の増殖機構は以下の通りである。
【００８１】
【化２２】
2005017354.tif 000020
【００８２】
塩基増殖時には加熱することが好ましいため、本発明のホログラム記録材料用組成物において塩基増殖剤を用いる場合は、ホログラム露光後、加熱処理することが好ましい。
【００８３】
次に本発明のホログラム記録材料用組成物において好ましく用いられる、塩基により重合する化合物について説明する。
【００８４】
先述したように、本発明のホログラム記録材料用組成物において、塩基により重合する化合物とバインダーの屈折率が異なる方が好ましい。
塩基により重合する化合物とバインダーの屈折率の違いは、塩基により重合する化合物の方がより屈折率が大きくても、バインダーの方がより屈折率が大きくてもどちらでも構わない。
屈折率変調を大きくするためには、塩基により重合する化合物とバインダーのバルクでの屈折率差は大きいことが好ましく、屈折率差は０．０１以上であることが好ましく、０．０５以上であることがより好ましく、０．１以上であることがさらに好ましい。
そのためには、塩基により重合する化合物またはバインダーのいずれか一方が、少なくとも１個のアリール基、芳香族ヘテロ環基、塩素原子、臭素原子、ヨウ素原子、硫黄原子を含み、残りの一方はそれらを含まないことが好ましい。  また、屈折率変調を大きくするためには、ホログラム記録材料中、塩基により重合する化合物が移動しやすいことが好ましい。
【００８５】
本発明の塩基により重合する化合物とは、増感色素と重合開始剤に光を照射することにより発生した塩基（ブレンステッド塩基またはルイス塩基）により、付加重合を起こしてオリゴマーまたはポリマー化が可能な化合物のことである。
本発明の塩基により重合する化合物としては、単官能性でも多官能性でも良く、一成分でも多成分でも良く、モノマー、プレポリマー（例えばダイマー、オリゴマー）でもこれらの混合物でもいずれでも良いが、モノマーであることが好ましい。
また、その形態は、室温において液状であっても固体状であっても良いが、沸点１００℃以上の液状であるか、沸点１００℃以上の液状モノマーと固体状モノマーの混合物であることが好ましい。
【００８６】
本発明の塩基により重合する化合物は、例えば「ケムテク・オクト・（Ｃｈｅｍｔｅｃｈ．Ｏｃｔ．）」［Ｊ．Ｖ．クリベロ（Ｊ．Ｖ．Ｃｒｉｖｅｌｌｏ）、第６２４頁、（１９８０）］、特開昭６２−１４９７８４号公報、日本接着学会誌［第２６巻、Ｎｏ．５，第１７９−１８７頁（１９９０）］などに記載されているような化合物が挙げられる。
【００８７】
本発明の塩基により重合する化合物として好ましくは、オキシラン環、オキセタン環、ビニルエーテル基、Ｎ−ビニルカルバゾール部位を分子中に少なくとも１個有する化合物であり、より好ましくはオキシラン環部位を有する化合物である。
以下に、Ａ）屈折率：塩基により重合する化合物＞バインダーの場合と、Ｂ）屈折率：バインダー＞塩基により重合する化合物、の場合にわけて好ましい重合性化合物の例を説明する。
【００８８】
Ａ）屈折率：塩基により重合する化合物＞バインダーの場合の塩基により重合する化合物の好ましい例
【００８９】
この場合、塩基により重合する化合物は屈折率が高いことが好ましく、本発明の高屈折率重合性化合物としては、少なくとも１個のアリール基、芳香族ヘテロ環基、塩素原子、臭素原子、ヨウ素原子、硫黄原子を含む化合物が好ましく、少なくとも１個のアリール基を含むことが好ましい。また沸点１００℃以上の液体であることが好ましい。
【００９０】
具体的には以下の重合性モノマー及びそれらから成るプレポリマー（ダイマー、オリゴマー等）が挙げられる。
【００９１】
オキシラン環を有する高屈折率重合性モノマーとして好ましくは、フェニルグリシジルエーテル、ｐ−ｔ−ブチルフェニルグリシジルエーテル、フタル酸ジグリシジルエステル、レゾルシンジグリシジルエーテル、ジブロモフェニルグリシジルエーテル、ジブロモネオペンチルグリコールジグリシジルエーテル、４，４’−ビス（２，３−エポキシプロポキシパーフルオロイソプロピル）ジフェニルエーテル、ｐ−ブロモスチレンオキサイド、ビスフェノール−Ａ−ジグリシジルエーテル、テトラブロモビスフェノール−Ａ−ジグリシジルエーテル、ビスフェノール−Ｆ−ジグリシジルエーテルなどが挙げられる。
【００９２】
また他に、以下に挙げられる化合物も高屈折率重合性モノマーとして好ましい。
【００９３】
【化２３】
2005017354.tif 000021
【００９４】
オキセタン環を有する高屈折率重合性モノマーの具体例としては、前記のオキシラン環を有する高屈折率重合性モノマーの具体例のオキシラン環をオキセタン環に置き換えた化合物等が挙げられる。
【００９５】
ビニルエーテル基部位を有する高屈折率重合性モノマーの具体例としては例えば、ビニル−２−クロロエチルエーテル、４−ビニルエーテルスチレン、ハイドロキノンジビニルエーテル、フェニルビニルエーテル、ビスフェノールＡジビニルエーテル、テトラブロモビスフェノールＡジビニルエーテル、ビスフェノールＦジビニルエーテル、フェノキシエチレンビニルエーテル、ｐ−ブロモフェノキシエチレンビニルエーテルなどが挙げられる。
【００９６】
他に、Ｎ−ビニルカルバゾールも高屈折率重合性モノマーとして好ましい。
Ｂ）屈折率：バインダー＞塩基により重合する化合物の場合の塩基により重合する化合物の好ましい例
【００９７】
この場合、塩基により重合する化合物は屈折率が低いことが好ましく、本発明の低屈折率重合性化合物としては、アリール基、芳香族ヘテロ環基、塩素原子、臭素原子、ヨウ素原子、硫黄原子を一切含まない化合物が好ましい。また沸点１００℃以上の液体であることが好ましい。
【００９８】
具体的には以下の重合性モノマー及びそれらから成るプレポリマー（ダイマー、オリゴマー等）が挙げられる。
【００９９】
オキシラン環を有する低屈折率重合性モノマーの具体例としては、グリセロールジグリシジルエーテル、グルセロールトリグリシジルエーテル、ジグリセロールトリグリシジルエーテル、ジグリセロールポリグリシジルエーテル、ペンタエリスリトールポリグリシジルエーテル、１，４−ビス（２，３−エポキシプロポキシパーフルオロイソプロピル）シクロヘキサン、ソルビトールテトラグリシジルエーテル、トリメチロールプロパンジグリシジルエーテル、トリメチロールプロパンモノグリシジルエーテル、トリメチロールプロパントリグリシジルエーテル、１，６−ヘキサンジオールジグリシジルエーテル、エチレングリコールジグリシジルエーテル、エチレングリコールモノグリシジルエーテル、ポリエチレングリコールジグリシジルエーテル、プロピレングリコールジグリシジルエーテル、プロピレングリコールモノグリシジルエーテル、ネオペンチルグルコールジグリシジルエーテル、ネオペンチルグルコールモノグリシジルエーテル、アジピン酸ジグリシジルエステル、１，２，７，８−ジエポキシオクタン、１，６−ジメチロールパーフルオロヘキサンジグリシジルエーテル、ビニルシクロヘキセンジオキサイド、３，４−エポキシシクロヘキシルメチル−３’，４’−エポキシシクロヘキサンカルボキシレート、３，４−エポキシシクロヘキシルオキシラン、ビス（３，４−エポキシシクロヘキシル）アジペート、ビス（３，４−エポキシ−６−メチル−シクロヘキシルメチル）アジペート、２，２−ビス［４−（２，３−エポキシプロポキシ）シクロヘキシル］プロパン、２，２−ビス［４−（２，３−エポキシプロポキシ）シクロヘキシル］ヘキサフルオロプロパン、１，２，５，６−ジエポキシ−４，７−メタノペルヒドロインデン、２−（３，４−エポキシシクロヘキシル）−３’，４’−エポキシ−１，３−ジオキサン−５−スピロシクロヘキサン、１，２−エチレンジオキシ−ビス（３，４−エポキシシクロヘキシルメタン）、４’，５’−エポキシ−２’−メチルシクロヘキシルメチル−４，５−エポキシ−２−メチルシクロヘキサンカルボキシレート、エチレングリコール−ビス（３，４−エポキシシクロヘキサンカルボキシレート）、ビス−（３，４−エポキシシクロヘキシルメチル）アジペート、ジ−２，３−エポキシシクロペンチルエーテル、ビニルグリシジルエーテル、アリルグリシジルエーテル、２−エチルヘキシルグリシジルエーテルなどが挙げられる。
【０１００】
また他に、以下に挙げられる化合物も低屈折率重合性モノマーとして好ましい。
【０１０１】
【化２４】
2005017354.tif 000022
【０１０２】
オキセタン環を有する低屈折率重合性モノマーの具体例としては、前記のオキシラン環を有する低屈折率重合性モノマーの具体例のオキシラン環をオキセタン環に置き換えた化合物等が挙げられる。
【０１０３】
ビニルエーテル基部位を有する低屈折率重合性モノマーの具体例としては例えば、ビニル−ｎ−ブチルエーテル、ビニル−ｔ−ブチルエーテル、エチレングリゴールジビニルエーテル、エチレングリコールモノビニルエーテル、プロピレングリコールジビニルエーテル、プロピレングリコールモノビニルエーテル、ネオペンチルグリコールジビニルグリコール、ネオペンチルグリコールモノビニルグリコール、グリセロールジビニルエーテル、グリセロールトリビニルエーテル、トリエチレングリコールジビニルエーテル、トリメチロールエタントリビニルエーテル、トリメチロールプロパンモノビニルエーテル、トリメチロールプロパンジビニルエーテル、トリメチロールプロパントリビニルエーテル、ジグリセロールトリビニルエーテル、ソルビトールテトラビニルエーテル、アリルビニルエーテル、２，２−ビス（４−シクロヘキサノール）プロパンジビニルエーテル、２，２−ビス（４−シクロヘキサノール）トリフルオロプロパンジビニルエーテル、１，４−シクロヘキサンジメタノールジビニルエーテルなどが挙げられる。
【０１０４】
なお、本発明のホログラム記録材料用組成物において、本発明の塩基により重合する化合物に加えて、アクリル酸エステル類、メタクリル酸エステル類、スチレン類等に代表されるような、ラジカル重合性化合物及びラジカル重合開始剤を併用して用いても良い。
ラジカル重合性化合物及びラジカル重合開始剤としては、好ましくは、特開平６−４３６３４号、特開平２−３０８２号、特開平３−５０５８８号等記載のものが用いられる。
【０１０５】
本発明のホログラム記録材料用組成物におけるバインダーは重合前の組成物の成膜性、膜厚の均一性、保存時安定性を向上させる等の目的で使用することが好ましい。
バインダーとしては、塩基により重合する化合物、光塩基発生剤、増感色素、塩基増殖剤と相溶性の良いものが好ましい。また、バインダーとしては、溶媒可溶性の熱可塑性重合体が好ましく、単独又は互いに組合せて使用することができる。
また、バインダーは塩基による重合が起こる際に反応しうる反応性バインダーであっても良い。その際は、具体的にはオキシラン環等を有する反応性オリゴマーが好ましい。
【０１０６】
先述したように本発明のバインダーは塩基により重合する化合物と屈折率が違うことが好ましく、塩基により重合する化合物の方がより屈折率が大きくても、バインダーの方がより屈折率が大きくてもどちらでも構わない。
そのためには、塩基により重合する化合物またはバインダーのいずれか一方が、少なくとも１個のアリール基、芳香族ヘテロ環基、塩素原子、臭素原子、ヨウ素原子、硫黄原子を含み、残りの一方はそれらを含まないことが好ましい。
【０１０７】
以下に、Ａ）屈折率：塩基により重合する化合物＞バインダーの場合と、Ｂ）屈折率：バインダー＞塩基により重合する化合物、の場合にわけて好ましいバインダーの例を説明する。
【０１０８】
Ａ）屈折率：塩基により重合する化合物＞バインダーの場合のバインダーの好ましい例
【０１０９】
好ましい低屈折率バインダーの具体例としては、アクリレート及びアルファ−アルキルアクリレートエステル及び酸性重合体及びインターポリマー（例えばポリメタクリル酸メチル及びポリメタクリル酸エチル，メチルメタクリレートと他の（メタ）アクリル酸アルキルエステルの共重合体）、ポリビニルエステル（例えば、ポリ酢酸ビニル、ポリ酢酸／アクリル酸ビニル、ポリ酢酸／メタクリル酸ビニル及び加水分解型ポリ酢酸ビニル）、エチレン／酢酸ビニル共重合体、飽和及び不飽和ポリウレタン、ブタジエン及びイソプレン重合体及び共重合体及びほぼ４，０００〜１，０００，０００の重量平均分子量を有するポリグリコールの高分子量ポリ酸化エチレン、エポキシ化物（例えば、アクリレート又はメタクリレート基を有するエポキシ化物）、ポリアミド（例えば、Ｎ−メトキシメチルポリヘキサメチレンアジパミド）、セルロースエステル（例えば、セルロースアセテート、セルロースアセテートサクシネート及びセルロースアセテートブチレート）、セルロースエーテル（例えば、メチルセルロース、エチルセルロース、エチルベンジルセルロース）、ポリカーボネート、ポリビニルアセタール（例えば、ポリビニルブチラール及びポリビニルホルマール）、ポリビニルアルコール、ポリビニルピロリドン、米国特許３，４５８，３１１中及び米国特許４，２７３，８５７中に開示されている酸含有重合体及び共重合体、並びに米国特許４，２９３，６３５中開示されている両性重合体バインダーなどが挙げられ、より好ましくはセルロースアセテートブチレート重合体、セルロースアセテートラクテート重合体、ポリメタクリル酸メチル、メタクリル酸メチル／メタクリル酸及びメタクリル酸メチル／アクリル酸共重合体を含むアクリル系重合体及びインターポリマー、メタクリル酸メチル／アクリル酸又はメタクリル酸Ｃ２〜Ｃ４アルキル／アクリル酸又はメタクリル酸の３元重合体、ポリ酢酸ビニル、ポリビニルアセタール、ポリビニルブチラール、ポリビニルホルマール、並びにそれらの混合物などが挙げられる。
【０１１０】
また、フッ素原子含有高分子も低屈折率バインダーとして好ましい。好ましいものとしては、フルオロオレフィンを必須成分とし、アルキルビニルエーテル、アリサイクリックビニルエーテル、ヒドロキシビニルエーテル、オレフィン、ハロオレフィン、不飽和カルボン酸およびそのエステル、およびカルボン酸ビニルエステルから選ばれる１種もしくは２種以上の不飽和単量体を共重合成分とする有機溶媒に可溶性の重合体である。好ましくは、その重量平均分子量が５，０００から２００，０００で、またフッ素原子含有量が５ないし７０質量％であることが望ましい。
【０１１１】
フッ素原子含有高分子におけるフルオロオレフィンとしては、テトラフルオロエチレン、クロロトリフルオロエチレン、フッ化ビニル、フッ化ビニリデンなどが使用される。また、他の共重合成分であるアルキルビニルエーテルとしては、エチルビニルエーテル、イソブチルビニルエーテル、ｎ−ブチルビニルエーテルなど、アリサイクリックビニルエーテルとしてはシクロヘキシルビニルエーテルおよびその誘導体、ヒドロキシビニルエーテルとしてはヒドロキシブチルビニルエーテルなど、オレフィンおよびハロオレフィンとしてはエチレン、プロピレン、イソブチレン、塩化ビニル、塩化ビニリデンなど、カルボン酸ビニルエステルとしては酢酸ビニル、ｎ−酪酸ビニルなど、また不飽和カルボン酸およびそのエステルとしては（メタ）アクリル酸、クロトン酸などの不飽和カルボン酸、および（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ヘキシル、（メタ）アクリル酸オクチル、（メタ）アクリル酸ラウリルなどの（メタ）アクリル酸のＣ１からＣ１８のアルキルエステル類、ヒドロキシエチル（メタ）アクリレート、ヒドロキシプロピル（メタ）アクリレートなどの（メタ）アクリル酸のＣ２からＣ８のヒドロキシアルキルエステル類、およびＮ，Ｎ−ジメチルアミノエチル（メタ）アクリレート、Ｎ，Ｎ−ジエチルアミノエチル（メタ）アクリレートなどが挙げられる。これらラジカル重合性単量体はそれぞれ単独でも、また２種以上組み合わせて使用しても良く、更に必要に応じて該単量体の一部を他のラジカル重合性単量体、例えばスチレン、α−メチルスチレン、ビニルトルエン、（メタ）アクリロニトリルなどのビニル化合物と代替しても良い。また、その他の単量体誘導体として、カルボン酸基含有のフルオロオレフィン、グリシジル基含有ビニルエーテルなども使用可能である。
【０１１２】
前記したフッ素原子含有高分子の具体例として、例えば水酸基を有する有機溶媒可溶性の「ルミフロン」シリーズ（例えばルミフロンＬＦ２００、重量平均分子量：約５０，０００、旭硝子社製）が挙げられる。この他にも、ダイキン工業（株）、セントラル硝子（株）、ペンウオルト社などからも有機溶媒可溶性のフッ素原子含有高分子が上市されており、これらも使用することができる。
【０１１３】
また他に、以下に挙げられるエポキシオリゴマー化合物も低屈折率反応性バインダーとして使用することができる。
【０１１４】
【化２５】
2005017354.tif 000023
【０１１５】
Ｂ）屈折率：バインダー＞塩基により重合する化合物の場合のバインダーの好ましい例。
【０１１６】
好ましい高屈折率バインダーの具体例としては、ポリスチレン重合体、並びに例えばアクリロニトリル、無水マレイン酸、アクリル酸、メタクリル酸及びそのエステルとの共重合体、塩化ビニリデン共重合体（例えば、塩化ビニリデン／アクリロニトリル共重合体、ビニリデンクロリド／メタクリレート共重合体、塩化ビニリデン／酢酸ビニル共重合体）、ポリ塩化ビニル及び共重合体（例えば、ポリビニルクロリド／アセテート、塩化ビニル／アクリロニトリル共重合体）、ポリビニルベンザル合成ゴム（例えば、ブタジエン／アクリロニトリル共重合体、アクリロニトリル／ブタジエン／スチレン共重合体、メタクリレート／アクリロニトリル／ブタジエン／スチレン共重合体、２−クロロブタジエン−１，３重合体、塩素化ゴム、スチレン／ブタジエン／スチレン、スチレン／イソプレン／スチレンブロック共重合体）、コポリエステル（例えば、式ＨＯ（ＣＨ２）ｎＯＨ（式中ｎは、２〜１０の整数である）のポリメチレングリコール、並びに（１）ヘキサヒドロテレフタル酸、セバシン酸及びテレフタル酸、（２）テレフタル酸、イソフタル酸及びセバシン酸、（３）テレフタル酸及びセバシン酸、（４）テレフタル酸及びイソフタル酸の反応生成物から製造されたもの、並びに（５）該グリコール及び（ｉ）テレフタル酸、イソフタル酸及びセバシン酸及び（ｉｉ）テレフタル酸、イソフタル酸、セバシン酸及びアジピン酸から製造されたコポリエステルの混合物）、ポリＮ−ビニルカルバゾール及びその共重合体、並びにＨ．カモガワらによりＪｏｕｒｎａｌ  ｏｆ  Ｐｏｌｙｍｅｒ  Ｓｃｉｅｎｃｅ：Ｐｏｌｙｍｅｒ  Ｃｈｅｍｉｓｔｒｙ  Ｅｄｉｔｉｏｎ，１８巻、９〜１８頁（１９７９）中開示されているようなカルバゾール含有重合などが挙げられ、より好ましくはポリスチレン、ポリ（スチレン／アクリロニトリル）、ポリ（スチレン／メタクリル酸メチル）、並びにポリビニルベンザル及びそれらの混合物などが挙げられる。
【０１１７】
またポリ（メチルフェニルシロキサン）や、１，３，５−トリメチル−１，１，３，５，５−ペンタフェニルトリシロキサンなどのケイ素化合物やシリコンオイル等も好ましい例として挙げられる。
また他に、以下に挙げられるエポキシオリゴマー化合物も高屈折率反応性バインダーとして使用することができる。
【０１１８】
【化２６】
2005017354.tif 000024
【０１１９】
本発明のホログラム記録材料及び組成物中の各成分の割合は、一般的に組成物の全質量を基準に以下の％の範囲内であることが好ましい。
塩基増殖剤：好ましくは０．０１〜３０質量％、より好ましくは０．１〜２０質量％
バインダー：好ましくは０〜９０質量％、より好ましくは４０〜７５質量％
塩基により重合する化合物：好ましくは５〜６０％、より好ましくは１５〜５５質量％
増感色素：好ましくは０．０１〜１０質量％、より好ましくは０．１〜７質量％
光塩基発生剤：好ましくは０．０１〜１０質量％、好ましくは０．１〜７質量％
【０１２０】
本発明のホログラム記録材料用組成物には、必要により熱安定剤、可塑剤、溶媒等の添加物を適宜用いることができる。
【０１２１】
本発明のホログラム記録材料用組成物には、保存時の重合を防止し、保存安定性を保つ目的で熱安定剤（熱重合禁止剤）を添加することができる。
有用な熱安定剤にはハイドロキノン、フェニドン、ｐ−メトキシフェノール、アルキルおよびアリール置換されたハイドロキノンとキノン、カテコール、ｔ−ブチルカテコール、ピロガロール、２−ナフトール、２，６−ジ−ｔ−ブチル−ｐ−クレゾール、フェノチアジン、およびクロルアニールなどが含まれる。Ｐａｚｏｓ氏の米国特許第４，１６８，９８２号中に述べられた、ジニトロソダイマ類もまた有用である。
熱安定剤は不飽和結合を有する化合物１００質量部に対して０．００１から５質量部の範囲で添加されるのが好ましい。
【０１２２】
可塑剤はホログラム記録材料の接着性、柔軟性、硬さ、およびその他の機械的諸特性を変えるために用いられる。可塑剤としては例えば、トリエチレングリコールジカプリレート、トリエチレングリコールビス（２−エチルヘキサノエート）、テトラエチレングリコールジヘプタノエート、ジエチルセバケート、ジブチルスベレート、トリス（２−エチルヘキシル）ホスフェート、トリクレジルホスフェート、ジブチルフタレート等が挙げられる。
【０１２３】
本発明のホログラム記録材料用組成物は通常の方法で調製されてよい。例えば上述の必須成分および任意成分をそのままもしくは必要に応じて溶媒を加えて調製することができる。
溶媒としては例えば、メチルエチルケトン、メチルイソブチルケトン、アセトン、シクロヘキサノンなどのケトン系溶媒、酢酸エチル、酢酸ブチル、エチレングリコールジアセテート、乳酸エチル、セロソルブアセテートなどのエステル系溶媒、シクロヘキサン、トルエン、キシレンなどの炭化水素系溶媒、テトラヒドロフラン、ジオキサン、ジエチルエーテルなどのエーテル系溶媒、メチルセロソルブ、エチルセロソルブ、ブチルセロソルブ、ジメチルセロソルブなどのセロソルブ系溶媒、メタノール、エタノール、ｎ−プロパノール、２−プロパノール、ｎ−ブタノール、ジアセトンアルコールなどのアルコール系溶媒、２，２，３，３−テトラフルオロプロパノールなどのフッ素系溶媒、ジクロロメタン、クロロホルム、１，２−ジクロロエタンなどのハロゲン化炭化水素系溶媒、Ｎ、Ｎ−ジメチルホルムアミドなどのアミド系溶媒などが挙げられる。
【０１２４】
本発明のホログラム記録材料用組成物は、スピンコーター、ロールコーターまたはバーコーターなどを用いることによって基板上に直接塗布することも、あるいはフィルムとしてキャストしついで通常の方法により基板にラミネートすることもでき、それらによりホログラム記録材料とすることができる。
ここで、「基板」とは、任意の天然又は合成支持体、好適には柔軟性又は剛性フィルム、シートまたは板の形態で存在することができるものを意味する。
基板として好ましくは、ポリエチレンテレフタレート、樹脂下塗り型ポリエチレンテレフタレート、火炎又は静電気放電処理されたポリエチレンテレフタレート、セルロースアセテート、ポリカーボネート、ポリメチルメタクリレート、ポリエステル、ポリビニルアルコール、ガラス等である。
使用した溶媒は乾燥時に蒸発除去することができる。蒸発除去には加熱や減圧を用いても良い。
【０１２５】
さらに、ホログラム記録材料の上に、酸素遮断のための保護層を形成してもよい。保護層は、ポリプロピレン、ポリエチレン等のポリオレフィン、ポリ塩化ビニル、ポリ塩化ビニリデン、ポリビニルアルコール、ポリエチレンテレフタレートまたはセロファンフィルムなどのプラスチック製のフィルムまたは板を静電的な密着、押し出し機を使った積層等により貼合わせるか、前記ポリマーの溶液を塗布してもよい。また、ガラス板を貼合わせてもよい。また、保護層と感光膜の間および／または、基材と感光膜の間に、気密性を高めるために粘着剤または液状物質を存在させてもよい。
【０１２６】
本発明のホログラム記録材料をホログラフィック光メモリ用途に用いる場合、ホログラム記録材料はホログラム記録前後で収縮等が起こらない方が信号再生時のＳ／Ｎ比向上の点でより好ましい。
そのため、例えば本発明のホログラム記録材料に特開２０００−８６９１４号記載の膨張剤を用いたり、特開２０００−２５０３８２号、同２０００−１７２１５４、特開平１１−３４４９１７号記載の耐収縮性のあるバインダーを用いることも好ましい。
また、特開平３−４６６８７号、同５−２０４２８８号、特表平９−５０６４４１号等記載の拡散要素を用いて干渉縞間隔を調節することも好ましい。
【０１２７】
本発明のホログラム記録材料は、光記録媒体（ホログラフィック光メモリ）、３次元ディスプレイホログラム、ホログラフィック光学素子（ＨＯＥ、例えば、自動車搭載用のヘッドアップディスプレイ（ＨＵＤ）、光ディスク用ピックアップレンズ、ヘッドマウントディスプレイ、液晶用カラーフィルター、反射型液晶反射板、レンズ、回折格子、干渉フィルター、光ファイバー用結合器、ファクシミリ用光偏光器、建築用窓ガラス）、書籍、雑誌等の表紙、ＰＯＰなどのディスプレイ、ギフト、偽造防止用のセキュリティ目的としてクレジットカード、紙幣、包装などに好ましく用いることができる。
【０１２８】
【実施例】
以下に本発明の実施例を説明するが、本発明はこれに限定されるわけではない。
＜実施例１＞
赤色灯下にて増感色素、光塩基発生剤、塩基増殖剤、塩基により重合する化合物、バインダーを表１のような質量比にてホログラム記録材料用組成物を調製し、これを溶媒に溶解して、試料１０１〜１０６を調液した。
【０１２９】
【化２７】
2005017354.tif 000025
【０１３０】
【表１】
2005017354.tif 000026
【０１３１】
このホログラム記録材料用組成物１０１〜１０６を厚さが約１８μｍになるようにアプリケーターを用いてガラス基板に塗布し感光層を形成した後、４０℃で３分間加熱乾燥して溶媒を留去した。さらに感光層上をポリエチレンテレフタレート膜で覆うことにより、ホログラム記録材料１０１〜１０６を作製した。
【０１３２】
ホログラム記録材料を、図１に示す反射型ホログラム記録用の２光束光学系により、光源としてＹＡＧレーザー２倍波（５３２ｎｍ、出力２Ｗ）を用いて露光し記録した。ビームは０．８ｃｍの直径と１０ｍＷ／ｃｍ２の強度とを有しており、ホログラフィー露光時間を０．１〜３０秒の範囲（照射エネルギーにして１〜３００ｍＪ／ｃｍ２の範囲）変化させて露光した後、それぞれのサンプルについて、キセノンランプにより可視光及び紫外光を全面照射し、さらに１００℃で３０分間加熱を行って定着させることにより、乾式処理にてホログラム記録を行った。
【０１３３】
得られたホログラムの回折効率は、島津製作所製の分光光度計により測定した。
露光時間（エネルギー）を変えたサンプルのうち、最大回折効率の半分の値を示した時の露光エネルギーを感度とした。
以上、ホログラム記録材料１０１〜１０６における最大回折効率と感度の評価結果を表２に示す。
【０１３４】
【表２】
2005017354.tif 000027
【０１３５】
表２から、本発明のホログラム記録材料により、高い回折効率と比較的高い感度にてホログラム記録が可能であることがわかる。
なお、増感色素をＤ−１７、Ｄ−２１、Ｄ−３５、Ｄ−４６、Ｄ−４８、Ｄ−５５，Ｄ−７４、光塩基発生剤をＰＢ−４、ＰＢ−８、ＰＢ−１０、ＰＢ−１２、ＰＢ−１９、ＰＢ−２２、ＰＢ−３２，ＰＢ−３４、ＰＢ−５２、塩基増殖剤をＢＡ−１、ＢＡ−２、ＢＡ−６に変更しても同様な効果が得られた。
【０１３６】
【発明の効果】
本発明のホログラム記録材料を用いることで、高感度かつ高回折効率にホログラム記録が行えることがわかり、ホログラフィックメモリ等への応用の際、転送速度等の点で有利である。
【図面の簡単な説明】
【図１】ホログラム露光用の２光束光学系を説明する概略図である。
【符号の説明】
１    ホログラム感光性記録媒体
２    レーザ
３    レーザ光
４    ミラー
５    ビームスプリッター
６  スペイシャルフィルター
７    レンズ
８    レンズ
【図１】
2005017354.tif 000031